(57)【要約】【課題】  小径シリンダーを用い、電荷輸送層が薄膜である電子写真感光体において、比較的簡便に製造出来、製造コストが安いヒドラゾン系化合物を電荷輸送剤として用い、光の曝露による劣化、フォトメモリによるかぶり残電アップ、転写メモリという問題が発生しない電子写真感光体の提供。また、該電子写真感光体を用い、前記問題が発生しない、小型で、高画質の電子写真装置及びプロセスカートリッジの提供。【解決手段】  外径が８〜２５ｍｍφの円筒状導電性基体上に少なくとも電荷発生層、電荷輸送剤及び結着樹脂を含有する電荷輸送層の順に積層された感光層を有し、電荷輸送層の膜厚が５〜１５μｍである電子写真感光体において、該電荷輸送層が少なくとも特定の電荷輸送剤と特定の繰り返し構造単位を有する結着樹脂を含有する電子写真感光体、それを用いたプロセスカートリッジ及び電子写真装置。【選択図】  なし【特許請求の範囲】
【請求項１】
円筒状であり、その外径が８〜２５ｍｍφの導電性基体上に少なくとも電荷発生層、電荷輸送剤及び結着樹脂を含有する電荷輸送層の順に積層された感光層を有し、電荷輸送層の膜厚が５〜１５μｍである電子写真感光体において、該電荷輸送層が少なくとも下記式（１）に示される電荷輸送剤（ＣＴＭ−１）と、下記式（２）で示される繰り返し構造単位を有する結着樹脂を含有し、
【化１】
2005250079.tif 000024
（式中、Ａｒ１及びＡｒ２は置換基を有してもよいアリール基を示す。Ａｒ１及びＡｒ２は同一でも異なっていてもよい。）
【化２】
2005250079.tif 000025
（式（２）中、Ｒ１１〜Ｒ１８は、それぞれ独立に、水素原子、ハロゲン原子、置換または無置換の１価の脂肪族炭化水素基、置換または無置換の１価の脂環式炭化水素基、または、置換または無置換の１価の芳香族炭化水素基を示す。Ｒ１９は、２価の結合基を示す。Ａｒ１１は、置換または無置換の２価の芳香族炭化水素基を示す。ｋは、０または１である。）
該電荷輸送層が含有する結着樹脂を構成する樹脂分子のうち、分子量が１５００以上５５００以下の範囲の樹脂分子には、下記式（２１）で示される構造を有する鎖状樹脂分子および下記式（２２）で示される構造を有する環状樹脂分子の双方が存在することを特徴とする電子写真感光体。
【化３】
2005250079.tif 000026
【化４】
2005250079.tif 000027
（式（２１）、（２２）中、Ｒ１１〜Ｒ１８、Ｒ１９、Ａｒ１１、ｋは、式（２）中のＲ１１〜Ｒ１８、Ｒ１９、Ａｒ１１、ｋと同義である。Ｅ１１、Ｅ１２は、それぞれ独立に、１価の末端基を示す。ｍ、ｎは、それぞれ独立に、正の整数である。）
【請求項２】
前記電荷輸送層が含有する結着樹脂が、前記式（２）、（２１）および（２２）中のｋが０であるポリカーボネート樹脂である請求項１に記載の電子写真感光体。
【請求項３】
前記ポリカーボネート樹脂の重量平均分子量（Ｍｗ）が４００００以上２５００００以下である請求項２に記載の電子写真感光体。
【請求項４】
分子量が１５００以上５５００以下の範囲における前記式（２１）で示される構造を有する鎖状樹脂分子の数をΣＬｍとし、分子量が１５００以上５５００以下の範囲における前記式（２２）で示される構造を有する環状樹脂分子の数をΣＣｎとすると、ΣＬｍおよびΣＣｎが下記関係式（３）を満足する請求項３に記載の電子写真感光体。
【化５】
2005250079.tif 000028
【請求項５】
前記電荷輸送層が含有する結着樹脂が、前記式（２）、（２１）および（２２）中のｋが１であるポリアリレート樹脂である請求項１に記載の電子写真感光体。
【請求項６】
前記ポリアリレート樹脂の重量平均分子量（Ｍｗ）が４００００以上２０００００以下である請求項５に記載の電子写真感光体。
【請求項７】
分子量が１５００以上５５００以下の範囲における前記式（２１）で示される構造を有する鎖状樹脂分子の数をΣＬｍとし、分子量が１５００以上５５００以下の範囲における前記式（２２）で示される構造を有する環状樹脂分子の数をΣＣｎとすると、ΣＬｍおよびΣＣｎが下記関係式（４）を満足する請求項６に記載の電子写真感光体。
【化６】
2005250079.tif 000029
【請求項８】
電荷輸送層の電荷輸送剤と結着樹脂の質量比率が結着樹脂１０に対し、電荷輸送剤が２以上５未満であることを特徴とする請求項１に記載の電子写真感光体。
【請求項９】
電荷輸送層に電荷輸送剤として前記ＣＴＭ−１以外に少なくとも下記式（５）に示される化合物（ＣＴＭ−２）を含有し、ＣＴＭ−１とＣＴＭ−２の質量比率がＣＴＭ−１、１００に対しＣＴＭ−２が１〜３であることを特徴とする請求項１〜８のいずれかに記載の電子写真感光体。
【化７】
2005250079.tif 000030
（式中、Ａｒ３は置換基を有してもよい縮合多環を示す。）
【請求項１０】
電荷輸送層に電荷輸送剤として前記ＣＴＭ−１以外に少なくとも下記式（６）に示される化合物（ＣＴＭ−３）を含有し、ＣＴＭ−１とＣＴＭ−３の質量比率がＣＴＭ−１、１００に対しＣＴＭ−３が５〜１５であることを特徴とする請求項１〜８のいずれかに記載の電子写真感光体。
【化８】
2005250079.tif 000031
【請求項１１】
少なくとも帯電手段、露光手段、現像手段、転写手段を順に備えた電子写真装置において、前記電子写真装置に用いる電子写真感光体が請求項１〜１０に記載の電子写真感光体であることを特徴とする電子写真装置。
【請求項１２】
請求項１〜１０に記載の電子写真感光体、並びに帯電手段、現像手段及びクリーニング手段からなる群より少なくとも１つの手段を一体に支持し、電子写真装置本体に着脱自在であることを特徴とする電子写真プロセスカートリッジ。
【発明の詳細な説明】
【技術分野】
【０００１】
本発明は少なくとも帯電手段、露光手段、現像手段及び転写手段を順に備えた電子写真装置に用いる電子写真感光体に関する。また、本発明は、該電子写真感光体を有するプロセスカートリッジ及び電子写真装置に関する。
【背景技術】
【０００２】
有機光導電性物質を用いた電子写真感光体（有機電子写真感光体）は、電気的特性と機械的特性の双方を満足させるために、その感光層として、支持体上に電荷発生物質を含有する電荷発生層と電荷輸送物質を含有する電荷輸送層とを積層した積層型感光層を採用することが多い。また、その電荷輸送層が電子写真感光体の表面層である場合が大半である。
【０００３】
電荷輸送層は通常、電荷輸送剤、結着樹脂からなり、酸化防止剤、潤滑剤などを含有していることもある。
【０００４】
電荷輸送剤としてはヒドラゾン系化合物、トリアリールアミン系化合物、スチリル系化合物やブタジエン系化合物等が用いられるが、中でもヒドラゾン系化合物は比較的簡便に製造出来るため、製造コストも安く、好ましく用いられる。
【０００５】
しかしながら、ヒドラゾン系化合物を電荷輸送剤として用いた場合、これまでは、光の曝露による劣化、フォトメモリによるかぶり残電アップ、転写メモリの問題があった。
【０００６】
また、結着樹脂としては、機械的強度が比較的高いポリカーボネート樹脂やポリアリレート樹脂が多く用いられている（特開昭６１−１３７１５７、特開昭５７−７４７４８など）。
【０００７】
電荷輸送層の膜厚は、電子写真感光体の使用条件にもよるが、一般的に５μｍ未満になるとトナーのカブリが発生して実用上問題であるといわれている。換言すれば、電荷輸送層として最低限必要な膜厚は５μｍといえる。
【０００８】
しかし一方、電荷輸送層の膜厚を小さくすることは、静電潜像の電位分布を鮮鋭にする手段となる。例えば、積層電子写真感光体の場合、電荷発生層で生成した電荷が電荷輸送層に注入され電界に沿って表面に移動し、電子写真感光体の表面電位を中和して静電潜像を形成するが、電荷輸送層の膜厚を小さくすることによる電界強度の増大と拡散距離の減少によって電界と垂直な方向への電荷の拡散を抑制し、レ−ザ−光等のデジタル光に忠実な鮮鋭な静電潜像を形成することが可能になる。また、電子写真感光体を一種の誘電体と考えると、電荷輸送層の膜厚を小さくすることによって電子写真感光体の静電容量が大きくなり、そのため、所定の表面電位を得るための電子写真感光体表面の電荷密度が高くなり、結果として、現像電界を高め、静電潜像の電位が電位方向により深くなり、高い解像性が実現される。
【０００９】
また、近年のダウンサイジング化の要求が高まり、電子写真感光体自体の大きさ、特にシリンダー状電子写真感光体の場合は、シリンダー径がより小さくなる傾向にある。
【特許文献１】特開昭６１−１３７１５７
【特許文献２】特開昭５７−７４７４８
【発明の開示】
【発明が解決しようとする課題】
【００１０】
ヒドラゾン系化合物は比較的簡便に製造出来るため、製造コストも安く、電荷輸送剤として好ましく用いられる。しかしながら、ヒドラゾン系化合物を電荷輸送剤として用いた場合、これまでは、光の曝露による劣化すなわちフォトメモリによるかぶり残電アップ、転写メモリの問題があった。またこの問題は低温下あるいは高湿下で顕著になる傾向があった。
【００１１】
ここで電子写真感光体の径及び、電子写真感光体の電荷輸送層の膜厚に関して以下のことがいえる。
【００１２】
近年のダウンサイジング化の要求が高まり、電子写真感光体自体の大きさ、特にシリンダー状電子写真感光体の場合は、シリンダー径がより小さくなる傾向にある。小径（８〜２５ｍｍφ）化により、装置が小型化するだけではなく、電子写真感光体にかかるコストが下げられる。
【００１３】
また、電子写真感光体の電荷輸送層の膜厚を小さくすることで、レ−ザ−光等のデジタル光に忠実な鮮鋭な静電潜像を形成することが可能になる。また、電子写真感光体を一種の誘電体と考えると、膜厚を小さくすることによって電子写真感光体の静電容量が大きくなり、そのため、所定の表面電位を得るための電子写真感光体表面の電荷密度が高くなり、結果として、現像電界を高め、静電潜像の電位が電位方向により深くなり、高い解像性が実現される。すなわち機能分離型の有機感光層のうちで電荷輸送層は一般的に最も膜厚が厚く、感光層の材料費に占める割合も大きいが、この電荷輸送層を必要最低限の膜厚に近づけることは、コスト更には感光層作製時に使用する溶剤量の低減にもつながる。また、近年、高画質化が求められているが、電荷輸送層を薄膜（５〜１５μｍ）化することにより、高画質化にも有利になる。
【００１４】
しかしながら、これらのヒドラゾン系化合物を用いた電子写真感光体起因の問題は、シリンダー小径化や電荷輸送層の膜厚の薄膜化により顕著になる。
【００１５】
これはすなわち、電子写真感光体の径、シリンダー径を小さくすることで、単位面積あたりの電子写真画像を得るためのシリンダー回転数の増加により、電子写真感光体への電子写真プロセス手段（帯電、露光、転写）からの光や電気的なダメージが増加するためであり、光の曝露による劣化すなわちフォトメモリによるかぶり残電アップ、転写メモリの問題が顕著になる。すなわち電子写真感光体の径が小径、具体的には２５ｍｍφ以下の場合には、特にその現象がより顕著となることから、従来の大きさの電子写真感光体よりも不利になる。
【００１６】
一方、電荷輸送層の膜厚が薄くなるほど静電容量が大きくなるため、一定の暗部電位に帯電するために必要な電流量が大きくなる。また、電荷輸送層の膜厚が薄くなるほど静電容量が大きくなり電荷数が増加するため、電子写真感光体上で潜像を形成した時の一定の明部電位にするための必要露光量も、電荷輸送層の膜厚が薄くなるほどに増加する。すなわち電子写真感光体への電子写真プロセス手段（帯電、露光、転写）からの光や電気的なダメージが増加し、そのため、光の曝露による劣化すなわちフォトメモリによるかぶり残電アップ、転写メモリの問題が顕著になる。従って電子写真感光体の電荷輸送層の膜厚が薄い、具体的には１５μｍ以下の場合には、特にその現象がより顕著となることから、従来の電荷輸送層の膜厚（一般的に２０〜３０μｍ）の電子写真感光体よりも不利になる。
【００１７】
本発明の目的は、８〜２５ｍｍφの小径シリンダーを用い、電荷輸送層が５〜１５μｍの薄膜である電子写真感光体において、比較的簡便に製造出来、製造コストが安いヒドラゾン系化合物を電荷輸送剤として用い、光の曝露による劣化、フォトメモリによるかぶり残電アップ、転写メモリという問題が発生しない電子写真感光体を提供することにある。
【００１８】
また、本発明の目的は上記電子写真感光体を用い、光の曝露による劣化すなわちフォトメモリによるかぶり残電アップ、転写メモリという問題が発生せず、小型で、高画質の電子写真装置及びプロセスカートリッジを提供することにある。
【課題を解決するための手段】
【００１９】
本発明は、円筒状であり、その外径が８〜２５ｍｍφの導電性基体上に少なくとも電荷発生層、電荷輸送剤及び結着樹脂を含有する電荷輸送層の順に積層された感光層を有し、電荷輸送層の膜厚が５〜１５μｍである電子写真感光体において、該電荷輸送層が少なくとも下記式（１）に示される電荷輸送剤（ＣＴＭ−１）と、下記式（２）で示される繰り返し構造単位を有する結着樹脂を含有し、
【００２０】
【化１】
2005250079.tif 000002
【００２１】
（式中、Ａｒ１及びＡｒ２は置換基を有してもよいアリール基を示す。Ａｒ１及びＡｒ２は同一でも異なっていてもよい。）
【００２２】
【化２】
2005250079.tif 000003
【００２３】
（式（２）中、Ｒ１１〜Ｒ１８は、それぞれ独立に、水素原子、ハロゲン原子、置換または無置換の１価の脂肪族炭化水素基、置換または無置換の１価の脂環式炭化水素基、または、置換または無置換の１価の芳香族炭化水素基を示す。Ｒ１９は、２価の結合基を示す。Ａｒ１１は、置換または無置換の２価の芳香族炭化水素基を示す。ｋは、０または１である。）
該電荷輸送層が含有する結着樹脂を構成する樹脂分子のうち、分子量が１５００以上５５００以下の範囲の樹脂分子には、下記式（２１）で示される構造を有する鎖状樹脂分子および下記式（２２）で示される構造を有する環状樹脂分子の双方が存在することを特徴とする電子写真感光体である。
【００２４】
【化３】
2005250079.tif 000004
【００２５】
【化４】
2005250079.tif 000005
【００２６】
（式（２１）、（２２）中、Ｒ１１〜Ｒ１８、Ｒ１９、Ａｒ１１、ｋは、式（２）中のＲ１１〜Ｒ１８、Ｒ１９、Ａｒ１１、ｋと同義である。Ｅ１１、Ｅ１２は、それぞれ独立に、１価の末端基を示す。ｍ、ｎは、それぞれ独立に、正の整数である。）
また、本発明は、該電子写真感光体を有するプロセスカートリッジ及び電子写真装置である。
【発明の効果】
【００２７】
本発明によれば、特定構造のヒドラゾン化合物及び特定構造の結着樹脂を電子写真感光体の電荷輸送層に用いることで、小径（８〜２５ｍｍφ）でかつ、電荷輸送層の膜厚が従来よりも薄膜（５〜１５μｍ）である電子写真感光体及びそれを用いたプロセスカートリッジ、電子写真装置を提供できる。すなわち、（１）小径であることで、装置の小型化に寄与でき、安価な電子写真感光体、プロセスカートリッジ、及び電子写真装置を提供することができる。（２）電荷輸送層の膜厚が従来よりも薄膜（５〜１５μｍ）であることで、安価な上、高画質な画像を提供できる。（３）比較的簡便に製造出来、製造コストが安いヒドラゾン系化合物を電荷輸送剤として用いることで、安価な電子写真感光体を提供することができる。また特定の結着樹脂との組み合わせにより、シリンダー小径化や電荷輸送層の膜厚の薄膜化により顕著になるヒドラゾン系化合物を用いた電子写真感光体起因の問題（光の曝露による劣化すなわちフォトメモリによるかぶり残電アップ、転写メモリの問題）が生じない電子写真感光体、及びそれを用いたプロセスカートリッジ、電子写真装置を提供できる。
【発明を実施するための最良の形態】
【００２８】
以下、本発明を詳細に説明する。
【００２９】
本発明は、円筒状であり、その外径が８〜２５ｍｍφの導電性基体上に少なくとも電荷発生層、電荷輸送剤及び結着樹脂を含有する電荷輸送層の順に積層された感光層を有し、電荷輸送層の膜厚が５〜１５μｍである電子写真感光体において、該電荷輸送層が少なくとも特定の電荷輸送剤と特定の繰り返し構造単位を有する結着樹脂を含有する電子写真感光体、それを用いたプロセスカートリッジ及び電子写真装置である。まず本発明の電子写真感光体の電荷輸送層について述べる。
【００３０】
本発明の電荷輸送層に用いられる電荷輸送剤は少なくとも下記式（１）に示される電荷輸送剤（ＣＴＭ−１）が用いられる。
【００３１】
【化５】
2005250079.tif 000006
【００３２】
（式中、Ａｒ１及びＡｒ２は置換基を有してもよいアリール基を示す。Ａｒ１及びＡｒ２は同一でも異なっていてもよい。）
表１に上記式（１）に示される電荷輸送剤（ＣＴＭ−１）の具体例を挙げる。ただし、本発明はこれらの具体例に限定されるものではない。
【００３３】
【表１】
2005250079.tif 000007
【００３４】
一般的にヒドラゾン化合物はトランス構造をとっているが、上記式（１）に示される電荷輸送剤（ＣＴＭ−１）は帯電時あるいは露光時の電気的な作用により異性化して、シス構造に変化しやすく、分子配向が変わることが予想される。後述の結着樹脂と組み合わせれない時には、ＣＴＭ−１がシス構造になることで、電子の局在化により、電荷輸送層内で電荷がトラップされたり、ホッピングしにくくなるために、電荷移動がスムーズでなくなり、光の曝露による劣化すなわちフォトメモリによるかぶり残電アップ、転写メモリの問題はより顕著になってしまう。
【００３５】
ところが、後述の結着樹脂との組み合わせにより、電荷が滞留し難い分子配向になり、電子が非局在化するために、スムーズに電荷輸送層内を電荷が移動することができるようになり、光の曝露による劣化すなわちフォトメモリによるかぶり残電アップ、転写メモリの問題が発生しないのではないかと予想される。
【００３６】
その効果を得るには、電荷輸送層に電荷輸送剤として前記ＣＴＭ−１以外に少なくとも下記式（６）に示される化合物（ＣＴＭ−２）を含有することがより好ましい。ＣＴＭ−１とＣＴＭ−２の質量比率の好ましい値はＣＴＭ−１、１００に対しＣＴＭ−２が１〜３である。
【００３７】
【化６】
2005250079.tif 000008
【００３８】
（式中、Ａｒ３は置換基を有してもよい縮合多環を示す。）
表２に上記式（５）に示される電荷輸送剤（ＣＴＭ−２）の具体例を挙げる。ただし、本発明はこれらの具体例に限定されるものではない。
【００３９】
【表２】
2005250079.tif 000009
【００４０】
また、電荷輸送層に電荷輸送剤として前記ＣＴＭ−１以外に少なくとも下記式（６）に示される化合物（ＣＴＭ−３）を含有することで同様に良好な効果が得られる。ＣＴＭ−１とＣＴＭ−３の質量比率の好ましい値はＣＴＭ−１、１００に対しＣＴＭ−３が５〜１５である。
【００４１】
【化７】
2005250079.tif 000010
【００４２】
電荷輸送層にＣＴＭ−１とＣＴＭ−２あるいはＣＴＭ−３を両方含有することで、ＣＴＭ−２あるいはＣＴＭ−３が含有されない時より後述の結着樹脂との組み合わせにより、電荷が滞留し難い分子配向になり、よりスムーズに電荷輸送層内を電荷が移動することができるようになり、光の曝露による劣化すなわちフォトメモリによるかぶり残電アップ、転写メモリーの問題が発生せず、より大きい効果が得られるのではないかと予想される。
【００４３】
ＣＴＭ−１とＣＴＭ−２の質量比率、あるいはＣＴＭ−１とＣＴＭ−３の質量比率は前記に示した値の範囲内にあることが好ましいが、この範囲よりも小さい場合にはＣＴＭ−２あるいはＣＴＭ−３がないときと変わらず、組み合わせの効果がない。またこの範囲よりも大きい場合にはＣＴＭ−１の効果を阻害する。
【００４４】
一方、本発明の電子写真感光体の電荷輸送層に用いられる結着樹脂は、下記式（２）で示される繰り返し構造単位を有する樹脂である。
【００４５】
【化８】
2005250079.tif 000011
【００４６】
（式（２）中、Ｒ１１〜Ｒ１８は、それぞれ独立に、水素原子、ハロゲン原子、置換または無置換の１価の脂肪族炭化水素基、置換または無置換の１価の脂環式炭化水素基、または、置換または無置換の１価の芳香族炭化水素基を示す。Ｒ１９は、２価の結合基を示す。Ａｒ１１は、置換または無置換の２価の芳香族炭化水素基を示す。ｋは、０または１である。）
該電荷輸送層が含有する結着樹脂を構成する樹脂分子のうち、分子量が１５００以上５５００以下の範囲の樹脂分子には、下記式（２１）で示される構造を有する鎖状樹脂分子および下記式（２２）で示される構造を有する環状樹脂分子の双方が存在することを特徴とする電子写真感光体である。
【００４７】
【化９】
2005250079.tif 000012
【００４８】
【化１０】
2005250079.tif 000013
【００４９】
（式（２１）、（２２）中、Ｒ１１〜Ｒ１８、Ｒ１９、Ａｒ１１、ｋは、式（２）中のＲ１１〜Ｒ１８、Ｒ１９、Ａｒ１１、ｋと同義である。Ｅ１１、Ｅ１２は、それぞれ独立に、１価の末端基を示す。ｍ、ｎは、それぞれ独立に、正の整数である。）
上記式（２）中、ｋが０のとき、該式で示される繰り返し構造単位を有する樹脂はポリカーボネート樹脂であり、ｋが１のとき、該式で示される繰り返し構造単位を有する樹脂はポリアリレート樹脂である。そして、この結着樹脂を構成する樹脂分子のうち、分子量が１５００以上５５００以下の範囲の樹脂分子には、上記式（２１）で示される構造を有する鎖状樹脂分子および上記式（２２）で示される構造を有する環状樹脂分子の双方が存在する。
【００５０】
なお、ポリアリレート樹脂が有する繰り返し構造単位中のフタル酸構造については、テレフタル酸構造とイソフタル酸構造とのモル比（テレフタル酸構造：イソフタル酸構造）が３０：７０〜７０：３０であることが好ましい。
【００５１】
環状構造を有する物質には包接性を有するものがあり、ゲスト化合物である低分子量成分が包接されると、それらは強固に固定される。包接化合物が形成されることで、ゲスト化合物である低分子量成分の元来の性質が表に現れにくくなる。
【００５２】
本発明の電子写真感光体の表面層である電荷輸送層の結着樹脂として用いられるポリカーボネート樹脂やポリアリレート樹脂には、比較的極性の高いカーボネート結合やエステル結合が存在する。カーボネート結合やエステル結合を有し、かつ、環状構造を有する物質であれば、低分子量成分を強固に包接することができる。ポリカーボネート樹脂やポリアリレート樹脂は、ｈｅａｄ  ｔｏ  ｔａｉｌの環状化反応を起こすことが可能であり、また、環状構造も様々なサイズのものが生成可能であるため、出力画像の品質の低下を引き起こす低分子量成分を強固に包接することが可能である。
【００５３】
例として、ビスフェノールＡを用いてポリカーボネート樹脂を合成する際の反応式を示す。
【００５４】
【化１１】
2005250079.tif 000014
【００５５】
なお、上記反応式中、ｘは、正の整数である。
【００５６】
また、熱可塑性樹脂であるポリカーボネート樹脂やポリアリレート樹脂は、硬化性樹脂に対して、３次元架橋していないため、比較的コンホメーションが変化しやすい。本発明の特定構造のポリカーボネート樹脂、あるいはポリアリレート樹脂は、前述の電荷輸送剤との組み合わせ使用により、シス構造に変化した電荷輸送剤を電荷輸送層内で電荷が局在化せず、スムーズに移動できるような位置に配向させる働きがあると思われる。それにより、光の曝露による劣化すなわちフォトメモリによるかぶり残電アップ、転写メモリーの問題が発生せず、より大きい効果が得られるのではないかと予想される。
【００５７】
本発明者らは、電荷輸送層の結着樹脂であるポリカーボネート樹脂やポリアリレート樹脂を構成する樹脂分子として、上記の環状樹脂分子を含ませることによって、その環状樹脂分子が、シス構造に変化した電荷輸送剤を電荷輸送層内で電荷が局在化せず、スムーズに移動できるような位置に配向させる働きがあることを見出した。
【００５８】
特に、環状樹脂分子の分子量が１０００以上であれば、より効果的であった。
【００５９】
また、結着樹脂自体の重量平均分子量（Ｍｗ）が大きくなっても、その中の環状樹脂分子はさほど大きくなっておらず、分子量が１５００以上５５００以下の範囲にあるものが多い。そして、環状樹脂分子を含有させることによって得られる効果の発現も、分子量が１５００以上５５００以下の範囲の環状樹脂分子が大きく寄与していることが判明した。
【００６０】
ただし、環状樹脂分子は、鎖状樹脂分子に比べて、立体的な歪みエネルギーを持ちやすく、特に、自由度が少ない低分子量の環状樹脂分子は、この歪みエネルギーが大きくなる傾向にある。したがって、環状樹脂分子の含有量が少ないと、環状樹脂分子を含有させることによって得られる効果が小さくなる一方で、環状樹脂分子の含有量が多いと、帯電時の放電のエネルギーによって環状構造がすぐに開裂してしまうことがあり、環状樹脂分子が存在しなくなるため、本発明の効果が得られない。
【００６１】
したがって、本発明の効果を得るためには、電荷輸送層が含有する結着樹脂を構成する樹脂分子のうち、分子量が１５００以上５５００以下の範囲の樹脂分子に、上記の鎖状樹脂分子および上記の環状樹脂分子の双方が存在することが必要なのである。
【００６２】
電荷輸送層の結着樹脂中の鎖状樹脂分子と環状樹脂分子の比率、および、結着樹脂自体の重量平均分子量（Ｍｗ）に関して、具体的な好適範囲は以下のとおりである。
【００６３】
すなわち、電荷輸送層が含有する結着樹脂がポリカーボネート樹脂である場合、その重量平均分子量（Ｍｗ）は４００００以上２５００００以下であることが好ましく、また、分子量が１５００以上５５００以下の範囲における上記式（２１）で示される構造を有する鎖状樹脂分子の数をΣＬｍとし、分子量が１５００以上５５００以下の範囲における上記式（２２）で示される構造を有する環状樹脂分子の数をΣＣｎとすると、ΣＬｍおよびΣＣｎは下記関係式（３）を満足することが好ましい。
【００６４】
【化１２】
2005250079.tif 000015
【００６５】
また、電荷輸送層が含有する結着樹脂がポリアリレート樹脂である場合、その重量平均分子量（Ｍｗ）は４００００以上２０００００以下であることが好ましく、また、分子量が１５００以上５５００以下の範囲における上記式（２１）で示される構造を有する鎖状樹脂分子の数をΣＬｍとし、分子量が１５００以上５５００以下の範囲における上記式（２２）で示される構造を有する環状樹脂分子の数をΣＣｎとすると、ΣＬｍおよびΣＣｎは下記関係式（４）を満足することが好ましい。
【００６６】
【化１３】
2005250079.tif 000016
【００６７】
また、上記のとおり、本発明の電子写真感光体の表面層である電荷輸送層は薄膜であり、具体的には、膜厚が５μｍ以上１５μｍ以下である。
【００６８】
これらは、マトリックス支援レーザー着脱イオン化−時間飛行型−質量分析装置（ＭＡＬＤＩ−ＴＯＦ  ＭＳ）にて電荷輸送層を溶解した試料を分析し、分子量が１５００以上５５００以下の範囲におけるピークのうち、鎖状樹脂分子のピーク強度の和および環状樹脂分子のピーク強度の和から導出できる。鎖状樹脂分子のピークおよび環状樹脂分子のピークは、その繰り返し構造単位が同じであるため、ピーク間隔自体は同じであるが、末端基の有無により、ピークの出る位置は異なるため、分離して分析することが可能である。
【００６９】
この分析方法は、作製後の電子写真感光体の電荷輸送層から直接分析できるという特長を有する。
【００７０】
具体的には、電子写真感光体の表面層である電荷輸送層を削り取り、それをテトラヒドロフランやクロロホルムに溶解した後、１、８−ジヒドロキシアントラセン、９−ニトロアントラセンなどのマトリックス分子が溶解した液に混合して測定試料とする。この際、マトリックス分子と電荷輸送層の比率（マトリックス分子：電荷輸送層）は、質量比で１００：１〜１０００：１であることが好ましい。電荷輸送層の比率が低すぎると検出量が減り、電荷輸送層の比率が高すぎると、測定対象物質の脱着やイオン化が妨げられる可能性がある。
【００７１】
また、測定時に照射するレーザー光の波長については特に制限はないが、例えば、窒素レーザー（波長：３３７ｎｍ）はマトリックスには強い吸収がある一方で、電荷輸送層の結着樹脂にはほとんど吸収がないため、結着樹脂の破壊を引き起こすことなく測定することが可能であるため好ましい。
【００７２】
また、測定試料調製時にイオン化を促進する目的で、トリフルオロ酢酸銀などの金属塩を加えてもよい。測定は、ポジイオン検出モードで行うことが好ましく、特に、イオン化促進剤として金属塩を添加しなかった場合は、プロトン付加体（分子量が１増加）として測定対象物質が検出され、金属塩を添加した場合は、その金属イオンの付加体（その金属の原子量だけ質量が増加）として検出される。
【００７３】
また、結着樹脂を構成する樹脂分子に占める環状樹脂分子の割合の調整方法は、例えば、あらかじめ選択的に作った環状樹脂分子を所望量添加する方法や、重合反応中の温度を適宜管理したり、鎖状樹脂分子の合成の際に重合停止反応を適宜コントロールしたり、重合反応系の各種モノマーや重合開始剤の濃度を適宜調整したり、各種モノマー分子の剛直性を適宜調整したりすることによって、鎖状樹脂分子および環状樹脂分子をともに作る方法などが挙げられる。環状樹脂分子の割合を上げる方法としては、特開昭６１−２３８８２３号公報、特開平２−１３３４２５号公報、特開平３−１９９２３１号公報などに開示された方法を参考にすることができ、環状樹脂分子の割合を下げる方法としては、特開平７−１７９５９９６号公報、特開平７−１０２０５６号公報、特開２００３−４０９９７号公報などに開示された方法を参考にすることができる。
【００７４】
ポリカーボネート樹脂およびポリアリレート樹脂は、出発物質としてビスフェノールを用いて合成される。以下に、ビスフェノールの具体例を挙げる。ただし、本発明はこれらの具体例に限定されるものではない。
【００７５】
【化１４】
2005250079.tif 000017
【００７６】
【化１５】
2005250079.tif 000018
【００７７】
【化１６】
2005250079.tif 000019
【００７８】
さらに、これらのビスフェノールを出発点にしたポリカーボネート樹脂の具体例を表３に、ポリアリレート樹脂の具体例を表４に示す。ただし、本発明はこれらの具体例に限定されるものではない。
【００７９】
【表３】
2005250079.tif 000020
【００８０】
【表４】
2005250079.tif 000021
【００８１】
電荷輸送層中の電荷輸送剤と結着樹脂の比率は、結着樹脂１０に対し、電荷輸送剤が２以上５未満であることが好ましい電荷輸送剤の割合が小さすぎると、電荷輸送能が十分でないために、適切な明部電位が得られない、また電荷輸送剤の割合が大きすぎると電荷輸送剤の分子配向が乱れ、局在化しはじめるため十分な効果が得られない。
【００８２】
以下、本発明の電子写真感光体の電荷輸送層以外について述べる。
【００８３】
導電性支持体としては、支持体自身が導電性を持つもの、例えば、アルミニウム、アルミニウム合金またはステンレスなどを用いることができ、その他にアルミニウム、アルミニウム合金または酸化インジウム−酸化スズ合金などを真空蒸着によって被膜形成された層を有する前記支持体やプラスチック、導電性微粒子（例えば、カーボンブラック、酸化スズ、酸化チタンおよび銀粒子など）を適当な結着樹脂と共にプラスチックや紙に含浸した支持体、導電性結着樹脂を有するプラスチックなどを用いることができる。またその形状はシート状若しくはシリンダー状であるが、特にシリンダー状でシリンダー外径すなわち、電子写真感光体の径、を小さくすることで、単位面積あたりの電子写真画像を得るためのシリンダー回転数の増加により、電子写真感光体への電子写真プロセス手段（帯電、露光、転写）からの光や電気的なダメージが増加するためであり、従来の電子写真感光体を用いた場合、光の曝露による劣化すなわちフォトメモリによるかぶり残電アップ、転写メモリーの問題が顕著になる。すなわち電子写真感光体の径が小径、具体的には２５ｍｍφ以下の場合には、特にその現象がより顕著となるが、本発明の電子写真感光体を用いることで、逆にその効果が顕著になる。
【００８４】
また、支持体と感光層の間には、バリアー機能と接着機能を持つ結着層（接着層）を設けることができる。結着層は、感光層の接着性改良、塗工性改良、支持体の保護、支持体の欠陥の被覆、支持体からの電荷注入性改良および感光層の電気的破壊に対する保護などのために形成される。結着層には、カゼイン、ポリビニルアルコール、エチルセルロース、エチレン−アクリル酸コポリマー、ポリアミド、変性ポリアミド、ポリウレタン、ゼラチンまたは酸化アルミニウムなどによって形成できる。結着層の膜厚は、５μｍ以下が好ましく、特には０．１〜３μｍが好ましい。
【００８５】
本発明に用いられる電荷発生物質としては、（１）モノアゾ、ジスアゾおよびトリスアゾなどのアゾ系顔料、（２）金属フタロシアニンおよび非金属フタロシアニンなどのフタロシアニン系顔料、（３）インジゴおよびチオインジゴなどのインジゴ系顔料、（４）ペリレン酸無水物およびペリレン酸イミドなどのペリレン系顔料、（５）アンスラキノンおよびピレンキノンなどの多環キノン系顔料、（６）スクワリリウム色素、（７）ピリリウム塩およびチアピリリウム塩類、（８）トリフェニルメタン系色素、（９）セレン、セレン−テルルおよびアモルファスシリコンなどの無機物質、（１０）キナクリドン顔料、（１１）アズレニウム塩顔料、（１２）シアニン染料、（１３）キサンテン色素、（１４）キノンイミン色素、（１５）スチリル色素、（１６）硫化カドミウムおよび（１７）酸化亜鉛などが挙げられる。
【００８６】
電荷発生層に用いる結着樹脂としては、例えば、ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂および塩化ビニル−酢酸ビニル共重合体樹脂などが挙げられるが、これらに限定されるものではない。これらは、単独・混合あるいは共重合体ポリマーとして１種または２種以上用いることができる。
【００８７】
電荷発生層用塗料に用いる溶剤は、使用する樹脂や電荷発生物質の溶解性や分散安定性から選択されるが、有機溶剤としては、アルコール類、スルホキシド類、ケトン類、エーテル類、エステル類、脂肪族ハロゲン化炭化水素類または芳香族化合物などを用いることができる。
【００８８】
電荷発生層は、前記の電荷発生物質を質量基準で０．３〜４倍量の結着樹脂および溶剤と共に、ホモジナイザー、超音波、ボールミル、サンドミル、アトライターまたはロールミルなどの方法でよく分散し、塗布、乾燥されて形成される。その厚みは、５μｍ以下が好ましく、特には０．０１〜１μｍの範囲が好ましい。
【００８９】
また、電荷発生層には、種々の増感剤、酸化防止剤、紫外線吸収剤、可塑剤および公知の電荷発生物質を必要に応じて添加することもできる。
【００９０】
本発明における電荷発生材料としては、通常知られているものが使用可能であり、たとえばセレン−テルル、ピリリウム、金属フタロシアニン、無金属フタロシアニン、アントアントロン、ジベンズピレンキノン、トリスアゾ、シアニン、ジスアゾ、モノアゾ、インジゴ、キナクドリンなどの各顔料が挙げられる。これらの顔料は０．３〜４倍の重量のバインダー樹脂および溶剤ともにホモジナイザー、超音波分散、ボールミル、振動ミル、サンドミルアトライター、ロールミル、液衝突型高速分散機等を使用して、よく分散した分散液とする。積層型電子写真感光体の場合、この液を塗布し、乾燥することによって電荷発生層が得られる。膜厚は５μｍ以下であることが好ましく、特には０．１〜２μｍであることが好ましい。
【実施例】
【００９１】
以下に、具体的な実施例を挙げて本発明を更に詳細に説明する。ただし、本発明の実施の形態は、これらに限定されるものではない。なお、実施例中の「部」は「質量部」を意味する。
【００９２】
（実施例１）
φ２４ｍｍ×２４６ｍｍのアルミニウムシリンダーを支持体として、この上にポリアミド樹脂（商品名：アミランＣＭ８０００、東レ製）の５質量％メタノール溶液を浸漬法で塗布し、膜厚が０．５μｍの下引き層を設けた。
【００９３】
次に、ＣｕＫαの特性Ｘ線回折におけるブラッグ角（２θ±０．２°）の７．４°及び２８．２°に強いピークを有するヒドロキシガリウムフタロシアニン結晶３．５部とポリビニルブチラール樹脂（商品名：エスレックＢＸ−１、積水化学工業社製）１部をシクロヘキサノン１２０部に添加し、１ｍｍφガラスビーズを用いたサンドミルで３時間分散し、これに酢酸エチル１２０部を加えて希釈して電荷発生層用塗工液を調製した。下引き層上に、この電荷発生層用塗工液を浸漬塗布し、１００℃で１０分間乾燥して、膜厚が０．１５μｍの電荷発生層を形成した。
【００９４】
次いで、表１の化合物例Ｎｏ．１で示される電荷輸送剤４．００部、及び表３の化合物例Ｎｏ．１で示されるポリカーボネート樹脂１０．００部をモノクロロベンゼン１００．００部に溶解した。この塗工液を電荷発生層上に塗布し、１０５℃で１時間をかけて熱風乾燥して、膜厚が１２μｍの電荷輸送層を形成し、電子写真感光体を得た。
【００９５】
この電子写真感光体をＨＰ  ＬａｓｅｒＪｅｔ  １３００の改造機を用いて評価した。ＨＰ  ＬａｓｅｒＪｅｔ  １３００の改造機の改造内容は、一次帯電の高圧電源の電圧とレーザー露光量を初期暗部電位と明部電位が適切になるように変化させるボリュームを取り付けたこと、通紙しないときも正常に動作するようなスイッチＡを取り付けたこと、及びプリントさせずに転写の電圧を印加するようなスイッチＢを取り付けたことである。通紙時／非通紙時にはこのスイッチＡを切り替えて動作させた。また転写メモリを評価するために適宜スイッチＢを動作させた。スイッチＢのＯＦＦ時は、ＨＰ  ＬａｓｅｒＪｅｔ  １３００の動作に従って転写電圧がＯＮ／ＯＦＦするようになっており、ＯＮ時にのみ強制的に転写電圧を印加するようにした。
【００９６】
また一方、ＨＰ  ＬａｓｅｒＪｅｔ  １３００用プロセスカートリッジを改造したものも用意した。改造内容はクリーニングブレードを取り外し、更に現像器部分を取り外し、現像器のあった箇所に電子写真感光体の電位を測定できるように電位プローブを取り付けた。このプロセスカートリッジを以下電位用カートリッジと呼ぶ。またＨＰ  ＬａｓｅｒＪｅｔ  １３００用プロセスカートリッジを以下のように改造したものも用意した。改造内容は、本発明の電子写真感光体の画像を評価できるように電子写真感光体を取替えできるようにしたことであり、この改造したプロセスカートリッジを以下画像用カートリッジと呼ぶ。画像用カートリッジは、各サンプル１つにつき、評価環境ごとに１つずつ用意した。
【００９７】
まず前記電子写真感光体、電位用プロセスカートリッジ、画像用カートリッジ及びＨＰ  ＬａｓｅｒＪｅｔ  １３００の改造機を２０．０℃、６．５％ＲＨ下または３８．０℃、８２％ＲＨ下でそれぞれ一晩放置し、電子写真感光体を電位用プロセスカートリッジに組み込んだ。該電位用プロセスカートリッジをＨＰ  ＬａｓｅｒＪｅｔ  １３００の改造機に取り付け、非通紙にて白ベタ画像をＡ４サイズで１枚分プリントし、そのときの暗部電位を測定した。暗部電位が−６９０Ｖでない場合には、一次帯電電圧を調節し、再度非通紙にて白ベタ画像をＡ４サイズで１枚分プリントし、そのときの暗部電位を測定した。暗部電位が−６９０Ｖであった場合には、非通紙にて白ベタ画像をＡ４サイズで３枚分プリントし、暗部電位を再確認した。次に黒ベタ画像をＡ４サイズで１枚分プリントし、そのときの明部電位を測定した。明部電位が−１７０Ｖでない場合には、レーザー露光量を調節し、再度非通紙にて黒ベタ画像をＡ４サイズで１枚分プリントし、そのときの明部電位を測定した。明部電位が−１７０Ｖであった場合には、非通紙にて黒ベタ画像をＡ４サイズで３枚分プリントし、明部電位を再確認した。次に電子写真感光体を電位用カートリッジから取り外し、画像用カートリッジに付け替えて、通紙にて白ベタ画像をＡ４サイズで２枚、文字画像を２枚、白ベタ画像をＡ４サイズで２枚プリントし、初期画像とした。その後、文字画像を連続２０００枚プリントし、プリント後に白ベタ画像をＡ４サイズで２枚、文字画像を２枚、白ベタ画像をＡ４サイズで２枚プリントし、耐久後画像とした。更に、スイッチＢを１分間ＯＮにし、電子写真感光体の一部に転写電圧が印加されるようにし、スイッチＢをＯＦＦに戻した後、白ベタ画像をＡ４サイズで２枚、文字画像を２枚、白ベタ画像をＡ４サイズで２枚プリントし、転写メモリ評価画像とした。次に電子写真感光体を電位用カートリッジに付け替えて、非通紙にて白ベタ画像をＡ４サイズで３枚分プリントし、続けて非通紙にて白ベタ画像をＡ４サイズで３枚分プリントし、暗部電位、及び明部電位を測定した。これらの電位は転写メモリ評価のために転写電圧を強制的に印加した以外の部分の電位で評価した。これらの結果を表５に示す。画像ランクを◎、○、○△、×でランク分けした。◎が最もよく、×が最も悪いことを示す。○△までは実用上問題ない。◎、○、○△は初期画像、及び２０００枚連続プリント後の耐久後画像、転写メモリ評価画像をカブリ、転写メモリなどでランク分けした。耐久後の明部電位は画像上のかぶり（フォトメモリかぶり）と相関があり、耐久後の明部電位がマイナス側に大きいほど画像上のかぶりも悪い。
【００９８】
（実施例２）
電子写真感光体の電荷輸送層の電荷輸送剤を表１の化合物例Ｎｏ．１で示される電荷輸送剤から表１の化合物例Ｎｏ．８で示される電荷輸送剤に代えた以外は実施例１と同様に電子写真感光体を作製し、評価した。その結果を表５に示す。
【００９９】
（実施例３）
電子写真感光体の電荷輸送層の電荷輸送剤を表１の化合物例Ｎｏ．１で示される電荷輸送剤４．００部から表１の化合物例Ｎｏ．１で示される電荷輸送剤３．９２部及び表２の化合物例Ｎｏ．１で示される電荷輸送剤０．０８部に代えた以外は実施例１と同様に電子写真感光体を作製し、評価した。その結果を表５に示す。
【０１００】
（実施例４）
電子写真感光体の電荷輸送層の電荷輸送剤を表１の化合物例Ｎｏ．１で示される電荷輸送剤４．００部から表１の化合物例Ｎｏ．１で示される電荷輸送剤３．６４部及び式（６）で示される化合物０．３６部に代えた以外は実施例１と同様に電子写真感光体を作製し、評価した。その結果を表５に示す。
【０１０１】
（実施例５〜６）
表１の化合物例Ｎｏ．１で示される電荷輸送剤を表１の化合物例Ｎｏ．８で示される電荷輸送剤に代えた以外はそれぞれ実施例３または４と同様に電子写真感光体を作製し、評価した。結果を表５に示す。
【０１０２】
（実施例７）
電子写真感光体の電荷輸送層の電荷輸送剤を表１の化合物例Ｎｏ．１で示される電荷輸送剤４．００部から表１の化合物例Ｎｏ．１で示される電荷輸送剤３．６４部及び下記式（７）
【０１０３】
【化１７】
2005250079.tif 000022
【０１０４】
で示される化合物０．３６部に代えた以外は実施例１と同様に電子写真感光体を作製し、評価した。その結果を表５に示す。
【０１０５】
（実施例８〜９）
電子写真感光体の電荷輸送層の電荷輸送剤を表１の化合物例Ｎｏ．１で示される電荷輸送剤を４．００部からそれぞれ２．００部、５．００部に変えた以外は実施例１と同様に電子写真感光体を作製し、評価した。その結果を表５に示す。
【０１０６】
（実施例１０〜１１）
電子写真感光体の電荷輸送層の電荷輸送剤を表１の化合物例Ｎｏ．１で示される電荷輸送剤を３．９２部からそれぞれ３．９６部、３．８９部に、表１の化合物例Ｎｏ．３で示される電荷輸送剤を０．０８部からそれぞれ０．０４部、０．１１部に変えた以外は実施例３と同様に電子写真感光体を作製し、評価した。その結果を表５に示す。
【０１０７】
（実施例１２〜１３）
電子写真感光体の電荷輸送層の電荷輸送剤を表１の化合物例Ｎｏ．８で示される電荷輸送剤を３．６４部からそれぞれ３．８０部、３．４８部に、及び式（６）で示される化合物０．３６部からそれぞれ０．２０部、０．５２部に変えた以外は実施例４と同様に電子写真感光体を作製し、評価した。その結果を表５に示す。
【０１０８】
（実施例１４〜１７）
電子写真感光体の電荷輸送層の結着樹脂を表３の化合物例Ｎｏ．１で示されるポリカーボネート樹脂からそれぞれ表３の化合物例Ｎｏ．３、４、５、６で示されるポリカーボネート樹脂に変えた以外は実施例１と同様に電子写真感光体を作製し、評価した。その結果を表５に示す。
【０１０９】
（実施例１８〜２０）
電子写真感光体の電荷輸送層の膜厚を５、８、１５μｍに変えた以外は実施例１と同様に電子写真感光体を作製し、評価した。その結果を表５に示す。
【０１１０】
（実施例２１〜３３）
電子写真感光体の電荷輸送層の結着樹脂を表３の化合物例Ｎｏ．１で示されるポリカーボネート樹脂から表４の化合物例Ｎｏ．３で示されるポリアリレート樹脂に変えた以外はそれぞれ実施例１〜１３と同様に電子写真感光体を作製し、評価した。その結果を表５に示す。
【０１１１】
（実施例３４〜３５）
電子写真感光体の電荷輸送層の結着樹脂を表４の化合物例Ｎｏ．３で示されるポリアリレート樹脂からそれぞれ表４の化合物例Ｎｏ．２で示されるポリカーボネート樹脂に変えた以外は実施例２１と同様に電子写真感光体を作製し、評価した。その結果を表５に示す。
【０１１２】
（実施例３６〜３８）
電子写真感光体の電荷輸送層の膜厚を５、８、１５μｍに変えた以外は実施例２１と同様に電子写真感光体を作製し、評価した。その結果を表５に示す。
【０１１３】
（比較例１〜２）
表３の化合物例Ｎｏ．１で示されるポリカーボネート樹脂の代わりに表３の化合物例Ｎｏ．１で示されるポリカーボネート樹脂の環状樹脂分子割合がそれぞれ１．００、０．００の樹脂を用いて電荷輸送層を形成し、電子写真感光体を作製した以外は実施例１と同様に評価した。結果を表５に示す。
【０１１４】
（比較例３〜４）
表４の化合物例Ｎｏ．３で示されるポリアリレート樹脂の代わりに表４の化合物例Ｎｏ．３で示されるポリアリレート樹脂の環状樹脂分子割合がそれぞれ１．００、０．００の樹脂を用いて電荷輸送層を形成し、電子写真感光体を作製した以外は実施例２１と同様に評価した。結果を表５に示す。
【０１１５】
【表５】
2005250079.tif 000023